(57)【要約】【課題】  金属表面に形成された高分子薄膜の架橋膜形成を容易に行ない、かつ薄膜表面の機能性を維持しつつ薄膜を長時間の使用に耐えるようにする。【解決手段】  分子内に少なくとも１つのアリル基を含有する、トリアジンジチオール誘導体を、金属表面に形成するものであり、トリアジンジチオール誘導体を金属表面に真空蒸着によって付着する蒸着工程（１）と、蒸着工程後に、大気中で紫外線を照射する大気中照射工程（２）と、大気中照射工程後に、真空中で紫外線照射あるいは電子線照射を行なう真空中照射工程（３）とを備えている。蒸着工程（１）では、トリアジンジチオール誘導体に光重合プレポリマーを混合して金属表面に真空蒸着によって付着することを行なう。あるいはまた、トリアジンジチオール誘導体と光重合プレポリマーとを積層して付着することを行なう。【選択図】  図１
2006274296.tif 000002
【特許請求の範囲】
【請求項１】
分子内に少なくとも１つのアリル基を含有する、一般式
【化１】
2006274296.tif 000005
［式中Ｒは、ＣＨ2＝ＣＨＣＨ2−，ＣＨ2＝ＣＨ−（ＣＨ2）8−，ＣＨ2＝ＣＨ−（ＣＨ2）9−，Ｃ8Ｈ17ＣＨ2＝ＣＨＣ8Ｈ16−，Ｃ6Ｈ5ＣＨ2ＣＨ2−，ＣＨ2＝ＣＨ（ＣＨ2）4ＣＯＯＣＨ2ＣＨ2−，ＣＨ2＝ＣＨ（ＣＨ2）8ＣＯＯＣＨ2ＣＨ2−，ＣＨ2＝ＣＨ（ＣＨ2）9ＣＯＯＣＨ2ＣＨ2−，Ｃ4Ｆ9ＣＨ2＝ＣＨＣＨ2−，Ｃ6Ｆ13ＣＨ2＝ＣＨＣＨ2−，Ｃ8Ｆ17ＣＨ2＝ＣＨＣＨ2−，Ｃ10Ｆ21ＣＨ2＝ＣＨＣＨ2−から選択される基をさす］で示されるトリアジンジチオール誘導体を、金属表面に真空蒸着によって付着する蒸着工程と、該蒸着工程後に、大気中で紫外線を照射する大気中照射工程と、該大気中照射工程後に、真空中で紫外線照射あるいは電子線照射を行なう真空中照射工程とを備えたことを特徴とする金属表面の処理方法。
【請求項２】
上記蒸着工程において、上記トリアジンジチオール誘導体に光重合プレポリマーを混合して金属表面に真空蒸着によって付着することを特徴とする請求項１記載の金属表面の処理方法。
【請求項３】
上記蒸着工程において、上記トリアジンジチオール誘導体と光重合プレポリマーとを積層して付着することを特徴とする請求項１または２記載の金属表面の処理方法。
【請求項４】
上記光重合プレポリマーとして、分子内に２重結合を有するものを用いたことを特徴とする請求項２または３記載の金属表面の処理方法。
【請求項５】
光重合プレポリマーとして、ブタジエンポリマーを用いたことを特徴とする請求項４記載の金属表面の処理方法。
【請求項６】
光重合プレポリマーとして、ポリエチレンを分子内に有する共重合体を用いたことを特徴とする請求項４記載の金属表面の処理方法。
【請求項７】
予めアミノ化した光重合プレポリマーを用いたことを特徴とする請求項２，３，４，５または６記載の金属表面の処理方法。
【発明の詳細な説明】
【技術分野】
【０００１】
本発明は、蒸着により金属表面にトリアジンジチオール誘導体の高分子薄膜を生成させる金属表面の処理方法に関する。
【背景技術】
【０００２】
従来、この種の金属表面の処理方法としては、例えば、特許文献１（特開平１１−１４０６２６号公報）あるいは特許文献２（特表２００２−５４２３９２号公報）に掲載された技術が知られている。
これらの技術は、例えば真空技術でトリアジンを含む有機モノマを、金属表面に形成させ、熱または放射線照射下で、重合反応を起こさせ、高分子薄膜に変化させるものである。
また、従来の技術としては、特許文献３（特開平２００４−９３４０号公報）あるいは特許文献４（特開平２００４−１４５８４号公報）に記載のものがある。これらの技術は、例えば真空蒸着法によりトリアジンジチオール誘導体を金属表面に付着し、その後、熱または紫外線などの放射線照射を行なうとともに、トリアジンジチオール誘導体の蒸着膜にフッ素樹脂などの皮膜を形成する。
これら従来の薄膜形成方法によって形成された薄膜には、薄膜表面に露出する官能基の性質により、非汚染性，非粘着性，離型性，防曇性，潤滑性，接着性，塗装性および氷結防止性等の機能性が付与される。
【０００３】
【特許文献１】特開平１１−１４０６２６号公報
【特許文献２】特表２００２−５４２３９２号公報
【特許文献３】特開平２００４−９３４０号公報
【特許文献４】特開平２００４−１４５８４号公報
【発明の開示】
【発明が解決しようとする課題】
【０００４】
ところで、このような従来の金属表面の処理方法では、金属表面に種々の機能性が付与されるが、得られる薄膜は、これを例えば半導体や発光ダイオード（ＬＥＤ）などをエポキシ樹脂やシリコン系樹脂で熱硬化して封止する金型に離型性を付与して用いると、耐摩耗強度あるいは耐剥離強度に対して、長期間の効果の持続性に劣るという問題があり、そのため使用範囲が限定されるなどの制約があった。
即ち、従来の金属表面の処理方法では、トリアジンジチオール誘導体の分子間反応による重合膜が得られても、その高分子間の架橋は必ずしも満足のいくものは得られず、薄膜自体の強度や耐久性に欠けるという問題があり、長期間効果を持続させる処理方法については未だ十分検討されていなかった。
【０００５】
本発明は、このような問題点に鑑みてなされたもので、金属表面に形成された高分子薄膜の架橋膜形成を容易に行ない、かつ薄膜表面の機能性を維持しつつ薄膜を長時間の使用に耐えるようにした金属表面の処理方法を提供することを目的とする。
【課題を解決するための手段】
【０００６】
このような目的を達成するための本発明の金属表面の処理方法は、分子内に少なくとも１つのアリル基を含有する、一般式
【０００７】
【化２】
2006274296.tif 000003
【０００８】
［式中Ｒは、ＣＨ2＝ＣＨＣＨ2−，ＣＨ2＝ＣＨ−（ＣＨ2）8−，ＣＨ2＝ＣＨ−（ＣＨ2）9−，Ｃ8Ｈ17ＣＨ2＝ＣＨＣ8Ｈ16−，Ｃ6Ｈ5ＣＨ2ＣＨ2−，ＣＨ2＝ＣＨ（ＣＨ2）4ＣＯＯＣＨ2ＣＨ2−，ＣＨ2＝ＣＨ（ＣＨ2）8ＣＯＯＣＨ2ＣＨ2−，ＣＨ2＝ＣＨ（ＣＨ2）9ＣＯＯＣＨ2ＣＨ2−，Ｃ4Ｆ9ＣＨ2＝ＣＨＣＨ2−，Ｃ6Ｆ13ＣＨ2＝ＣＨＣＨ2−，Ｃ8Ｆ17ＣＨ2＝ＣＨＣＨ2−，Ｃ10Ｆ21ＣＨ2＝ＣＨＣＨ2−から選択される基をさす］で示されるトリアジンジチオール誘導体を、金属表面に真空蒸着によって付着する蒸着工程と、該蒸着工程後に、大気中で紫外線を照射する大気中照射工程と、該大気中照射工程後に、真空中で紫外線照射あるいは電子線照射を行なう真空中照射工程とを備えた構成としている。
【０００９】
金属表面としては、鉄、鋳鉄、およびステンレス、パ−マロイ、銅、黄銅、リン青銅、ニッケル、キュプロニッケル、錫、鉛、コバルト、半田、チタン、アルミニウム、クロム、金、銀、白金、パラジウム、亜鉛などの金属表面がある。
また、これらの酸化物表面、リン酸塩処理金属表面、クロム酸塩処理金属表面、化合物半導体表面も対象とすることができる。
【００１０】
先ず、蒸着工程において、トリアジンジチオール誘導体の原料を真空蒸着法によって蒸着させると、加熱蒸発、昇華し「飛ばす」ことによって、空間のガス分子と衝突することなく固体の表面に分子が堆積する。真空中で蒸発源から飛行し堆積する分子は、固定表面での結晶核の発生、固体表面での拡散などにより衝突、反応し薄膜は成長する。固体表面に均一に分散した結晶核の形成が、その後の膜成長状態に影響し、規則的に分子配列しながら膜成長する。特に金属表面に対し、トリアジンジチオール誘導体は、均一に分散した結晶核が形成しやすく、規則的に分子配列しながら膜成長しやすい。
【００１１】
トリアジンジチオール誘導体のチオール基は多くの固体表面、特に金属との化学反応が容易であることから、金属表面改質モノマとして有効である。また、２つのチオール基は互いに反応しジスルフィド結合を形成して高分子が得られることから高分子薄膜での表面改質として有用である。また、合成によって官能基を導入することが容易なことから、多種多様な機能付与が期待される。
【００１２】
そして、本発明においては、トリアジンジチオール誘導体の蒸着後に、大気中で紫外線を照射し、次に、真空中で紫外線照射あるいは電子線照射を行なう。その理由は以下の通りである。
分子配列して成長した膜に、紫外線あるいは電子線を照射すると、この照射によって分子に付与した官能基であるチオール基あるいはアリル基が、相互にあるいは互いに酸化反応し、重合膜を形成する。重合には光照射方法のほかに熱重合もあるが、熱重合の場合は固体が熱に耐えるものに限定されることから、応用が広範な光照射が好ましい。
しかしながら、光照射によって得られるトリアジンジチオール重合膜は必ずしもすべての官能基が反応することはなく、未反応末端が存在すると考えられる。高分子の未反応末端の存在は、化学反応による目的機能の低下、もしくは機械的な強度不足の原因となる。
【００１３】
発明者らは、光照射による架橋重合について反応形態を調べ、トリアジンジチオール誘導体は大気雰囲気では、チオール基の酸化反応、すなわち、チオール基のメルカプチド結合や２分子間のジスルフィド結合形成が優先し、真空中ではアリル基間あるいはアリル基とチオール基間の酸化反応が優先することを見出した。このことから、光照射の雰囲気を大気と真空中とを併用する工程を、本処理法の構成とした。これにより、より架橋反応が進み易く、未反応末端が存在せず、強固な被膜が得られるようになる。
この結果、本処理法においては、金属表面に形成された高分子薄膜の架橋膜形成を容易に行なうことができるとともに、得られた薄膜表面の機能性を維持しつつ、特に、耐摩耗強度あるいは耐剥離強度に対して、長期間の効果の持続性が向上させられる。
【００１４】
また、本発明においては、必要に応じ、上記蒸着工程において、上記トリアジンジチオール誘導体に光重合プレポリマーを混合して金属表面に真空蒸着によって付着する構成としている。
更にまた、必要に応じ、上記蒸着工程において、上記トリアジンジチオール誘導体と光重合プレポリマーとを積層して付着する構成としている。
発明者らは、光重合プレポリマーが未反応末端基間の反応助剤として、架橋膜作製に優れていることを見出した。光重合プレポリマーとは、トリアジンジチオールと紫外線や電子線によって架橋する高分子量体である。また、分子量が５００〜８０００程度の範囲にあり、この間の分子量では真空蒸着による均一膜厚制御が容易である。光重合プレポリマーは、トリアジンジチオール誘導体に混合してもよく、トリアジンジチオール誘導体相互と積層しても良い。この構成により、より一層、架橋反応が進み易く、未反応末端が存在せず、強固な被膜が得られるようになる。
【００１５】
光重合プレポリマーとしては、適宜目的に応じて官能基が付与され、光重合する液状ポリマーを用いることが出来る。そして、必要に応じ、上記光重合プレポリマーとして、分子内に２重結合を有するものを用いた構成としている。確実に架橋反応を進み易くすることができる。
この場合、光重合プレポリマーとして、ブタジエンポリマーを用いたことが有効である。極めて有効な作用，効果を奏する。即ち、紫外線で架橋する高分子量体として分子内に２重結合を有するブタジエン系化合物を骨格としたプレポリマーが、蒸着しやすく、また架橋しやすいことから光重合プレポリマーとして有効である。
また、電子線で架橋する高分子量体としてはポリエチレンを分子内に有する共重合体が有効である。たとえば、テトラフルオロエチレン−エチレン共重合体が有効であり、予め大気中で電子線照射したペレット状の原料を用いると、テトラフルオロエチレン鎖の分子切断がおこり、分子量の低下によってプレポリマーとして作用する。すなわち、蒸着での被膜厚制御、かつ均一に膜形成し、被膜内のエチレン鎖は真空中での電子線照射によって均一に、かつ容易に架橋しやすい。
【００１６】
そしてまた、必要に応じ、予めアミノ化した光重合プレポリマーを用いたことが有効である。発明者らは、トリアジンジチオール誘導体と反応性の高い高分子としてはアミノ基を有する高分子が優れていることも見出した。アミノ化した光重合プレポリマーを用いることにより、トリアジンジチオール誘導体間の分子間架橋反応をより一層促進させることができる。
例えば、分子内にポリエチレン鎖を有する光重合プレポリマーの場合については、そのまま混合あるいは積層膜としても有効であるが、予め大気で電子線照射し、その原料をアンモニア水に浸漬すると、分子内にアミノ基が導入されることにより、さらに有効になる。
【発明の効果】
【００１７】
本発明の金属表面の処理方法によれば、トリアジンジチオール誘導体の蒸着後に、大気中で紫外線を照射し、次に、真空中で紫外線照射あるいは電子線照射を行なうので、大気雰囲気では、トリアジンジチオール誘導体のチオール基の酸化反応、すなわち、チオール基のメルカプチド結合や２分子間のジスルフィド結合形成を優先させ、真空中ではアリル基間あるいはアリル基とチオール基間の酸化反応を優先させることができ、そのため、架橋反応を進み易くし、未反応末端が存在せず、強固な被膜を得ることができるようになる。この結果、金属表面に形成された高分子薄膜の架橋膜形成を容易に行なうことができるとともに、得られた薄膜表面の機能性を維持しつつ、特に、耐摩耗強度あるいは耐剥離強度に対して、長期間の効果の持続性を向上させることができる。
【００１８】
また、蒸着工程において、光重合プレポリマーを、トリアジンジチオール誘導体に混合し、あるいは、トリアジンジチオール誘導体相互と積層した場合には、光重合プレポリマーが未反応末端基間の反応助剤として機能させることができ、そのため、より一層、架橋反応を促進し、未反応末端が存在せず、強固な被膜を得ることができるようになる。
【発明を実施するための最良の形態】
【００１９】
以下、添付図面に基づいて、本発明の金属表面の処理方法について詳細に説明する。
本発明の実施の形態に係る金属表面の処理方法は、分子内に少なくとも１つのアリル基を含有するトリアジンジチオール誘導体を、金属表面に形成するものである。トリアジンジチオール誘導体は、下記の一般式で示される。
【００２０】
【化３】
2006274296.tif 000004
【００２１】
式中Ｒは、ＣＨ2＝ＣＨＣＨ2−，ＣＨ2＝ＣＨ−（ＣＨ2）8−，ＣＨ2＝ＣＨ−（ＣＨ2）9−，Ｃ8Ｈ17ＣＨ2＝ＣＨＣ8Ｈ16−，Ｃ6Ｈ5ＣＨ2ＣＨ2−，ＣＨ2＝ＣＨ（ＣＨ2）4ＣＯＯＣＨ2ＣＨ2−，ＣＨ2＝ＣＨ（ＣＨ2）8ＣＯＯＣＨ2ＣＨ2−，ＣＨ2＝ＣＨ（ＣＨ2）9ＣＯＯＣＨ2ＣＨ2−，Ｃ4Ｆ9ＣＨ2＝ＣＨＣＨ2−，Ｃ6Ｆ13ＣＨ2＝ＣＨＣＨ2−，Ｃ8Ｆ17ＣＨ2＝ＣＨＣＨ2−，Ｃ10Ｆ21ＣＨ2＝ＣＨＣＨ2−から選択される基をさす。
【００２２】
そして、本発明の実施の形態に係る金属表面の処理方法は、図１に示すように、上記のトリアジンジチオール誘導体を金属表面に真空蒸着によって付着する蒸着工程（１）を備えている。
この蒸着工程（１）では、トリアジンジチオール誘導体を、金属表面に真空蒸着によって付着する。この蒸着工程において、トリアジンジチオール誘導体に光重合プレポリマーを混合して金属表面に真空蒸着によって付着することを行なう。あるいはまた、トリアジンジチオール誘導体と光重合プレポリマーとを積層して付着することを行なう。
光重合プレポリマーとして、分子内に２重結合を有するものを用いることができる。例えば、光重合プレポリマーとして、ブタジエンポリマーを用いる。また、予めアミノ化した光重合プレポリマーを用いることができる。
【００２３】
また、本発明の実施の形態に係る金属表面の処理方法は、蒸着工程後に、大気中で紫外線を照射する大気中照射工程（２）と、大気中照射工程後に、真空中で紫外線照射あるいは電子線照射を行なう真空中照射工程（３）とを備えている。
【００２４】
図２には、本発明の実施の形態に係る金属表面の処理方法で用いる真空蒸着装置を示している。この真空蒸着装置は、真空ポンプ（図示省略）が連結されて真空保持可能な密閉される室１４を有し。この室１４に、モノマ３であるトリアジンジチオール誘導体が入れられるるつぼ１と、トリアジンジチオール誘導体を蒸発させるヒータ２と、固体金属Ｍを保持する保持体１１と、蒸発源からの蒸気を金属固体Ｍに至らしめるるつぼ１側のサブシャッタ７と、金属固体Ｍの前位にあるメインシャッタ９と、蒸着した被膜の厚さを計る水晶振動子式膜厚計１０とを収納してなる。
【００２５】
また、室１４には、光重合プレポリマーあるいは、トリアジンジチオール誘導体と光重合プレポリマーとの混合物である処理物６が入れられるるつぼ４と、この処理物を蒸発させるヒータ５と、蒸発源からの蒸気を金属固体Ｍに至らしめるるつぼ４側のサブシャッタ８と、蒸着する金属固体Ｍに紫外線を照射するＵＶランプ１３とを収納してなる。符号１２は、空気を室内に入れるためのバルブである。
【００２６】
また、真空中照射工程（３）においては、ＵＶランプ１３の代わりに、金属固体Ｍに電子線を照射する電子線照射器を用いても良い。
電子線照射器としては、フィラメントで加熱される電子線発生部を配し、高真空で封止した構造である。熱カソードで発生した電子は、照射窓との間の電位差（例えば加速電圧６０ｋＶ）によって加速され、窓を透過して、被膜に電子線を照射する。照射線量は、照射距離、照射時間、フィラメントの電流値で制御する。照射線量が２０ｋＧｙ以上で、電子線照射効果が見られ有効であるが2００ｋＧｙ以上では、試料損傷が激しく目的機能が低下することから、好ましくは２０−２００ｋＧｙの範囲が選択される。
【００２７】
次に、各工程について詳しく説明する。
（１）蒸着工程
上記の真空蒸着装置により、トリアジンジチオール誘導体を加熱蒸発させ、これを適宜の金属固体Ｍの表面に付着させる。詳しくは、金属固体Ｍの表面の温度は５０℃以下にする。５０℃以上では、光照射による重合が起こり難く、また、あまり冷却しすぎても、付着面を取出すときに結露等の不具合があり、実用的ではない。好ましくは０℃〜５０℃である。また、真空度は一般に１．０〜１．０×１０-6〔Ｐａ〕、望ましくは、１．０×１０-1〜１．０×１０-4〔Ｐａ〕である。ヒータ２の温度は、一義的に定めることはできないが、例えば、２５０℃、望ましくは、５０〜２００℃である。トリアジンジチオールの分子量および真空度とヒータ温度との兼ね合いで最適な蒸着条件を決める。
【００２８】
そして、電離真空計を用いて装置内を一定の真空度に調整後、蒸発源のるつぼ１をヒータ２で加熱してトリアジンジチオール誘導体を気化、あるいは昇華させる。このとき、蒸発源と金属固体Ｍとの間にあるメインシャッタ９は閉じておく。トリアジンジチオール誘導体が気化、あるいは昇華していることを水晶振動子式膜厚計１０により確認したならば、蒸発速度を予定の値に調整し、整ったところでサブシャッタ７及びメインシャッタ９を開き、蒸着を開始する。
【００２９】
例えば、真空ポンプを作動させ、電離真空計により真空度が５×１０-3Ｐａに達したら、ヒータ２の温度を１１０℃〜１６０℃まであげて、シャッタ7を開ける。成膜速度が約０．０２ｎｍ／ｓｅｃであることを確認する。所定の成膜速度になったらメインシャッタ９を開け、水晶振動子１０にて計測して厚さ４５ｎｍの被膜を得た。所定の膜厚になったら、メインシャッタ９を閉じる。
【００３０】
この真空蒸着装置による蒸着においては、真空中でトリアジンジチオール誘導体の分子を加熱蒸発、昇華し「飛ばす」ことによって、空間のガス分子と衝突することなく金属固体Ｍの表面に堆積させる。これは、多くの金属固体表面に分子を堆積させて薄膜を作製することができる手法である。真空中で蒸発源から飛行し堆積する分子は、固定表面での結晶核の発生、固体表面での拡散などにより衝突、反応し薄膜は成長する。固体表面に均一に分散した結晶核の形成が、その後の膜成長状態に影響し、規則的に分子配列しながら膜成長する。
【００３１】
次に、上記の真空蒸着装置により、例えば光重合プレポリマーを加熱蒸発させ、これを金属固体Ｍの表面に付着させたトリアジンジチオール誘導体の薄膜に積層付着させる。この場合には、光重合プレポリマーをるつぼ４に入れ、るつぼ４をヒータ５で加熱して光重合プレポリマーを気化、あるいは昇華させる。このとき、蒸発源と金属固体Ｍとの間にあるメインシャッタ９は閉じておく。光重合プレポリマーが気化、あるいは昇華していることを水晶振動子式膜厚計１０により確認したならば、蒸発速度を予定の値に調整し、整ったところでサブシャッタ８及びメインシャッタ９を開き、蒸着を開始する。
【００３２】
例えば、ヒータ５の温度を１５０℃〜２００℃まであげて、シャッタ８を開け、成膜速度が約０．０２ｎｍ／ｓｅｃであることを確認する。所定の成膜速度になったらメインシャッタ９を開け、水晶振動子１０にて計測して例えば厚さ５０ｎｍの積層被膜を得る。所定の膜厚になったら、メインシャッタ９を閉じ、引き続きシャッタ８を閉じる。
【００３３】
（２）大気中照射工程
次に、金属固体表面に形成したトリアジンジチオール誘導体及び光重合プレポリマーの蒸着膜に対して、大気中にて光重合による後処理を行なう。
バルブ１２を開放し、室１４を大気圧にする。この状態で、メインシャッタ９を開き、ＵＶランプ１３を点灯する。照射条件は、例えば、照射距離を６０ｃｍとし、室温（約２３℃）にて紫外線を照射する。波長は大気中で光照射する場合は、２４５〜４００ｎｍが好ましい。大気中での照射の場合、２８０ｎｍ以下の波長は、酸素や水分がラジカルを生成し、酸化劣化を引き起こしやすくなる。この場合、単波長は微量の酸素等によって散乱、吸収されることから、照射距離は２０ｃｍ以下が好ましく、反応速度も速いことから短時間の照射が好ましく、適宜選定される。
【００３４】
これにより、トリアジンジチオール誘導体は大気雰囲気では、チオール基の酸化反応、すなわち、チオール基のメルカプチド結合や２分子間のジスルフィド結合形成が優先して進み、トリアジンジチオール誘導体及び光重合プレポリマーの重合被膜が得られる。
【００３５】
（３）真空中照射工程
次に、金属固体表面に形成したトリアジンジチオール誘導体及び光重合プレポリマーの蒸着膜に対して、真空中にて光重合による後処理を行なう。
バルブ１２を閉じ、真空ポンプを作動させ、例えば、電離真空計により真空度が５×１０-3Ｐａにする。この状態で、メインシャッタ９を開き、ＵＶランプ１３を点灯する。照射条件は、例えば、照射距離を６０ｃｍとし、室温（約２３℃）にて紫外線を照射する。波長は真空中では２４５ｎｍ〜４００ｎｍの波長が好ましい。
これにより、トリアジンジチオール誘導体は、真空中ではアリル基間あるいはアリル基とチオール基間の酸化反応が優先して進み、トリアジンジチオール誘導体及び光重合プレポリマーの重合被膜が得られる。
【００３６】
尚、上記の真空中照射工程（３）においては、ＵＶランプ１３の代わりに、金属固体Ｍに電子線を照射する電子線照射器を用い、この電子線照射器による電子線照射によりトリアジンジチオール誘導体及び光重合プレポリマーの重合被膜を得るようにしてもよい。
【実施例】
【００３７】
以下、本発明の実施例を、比較例とともに示す。
［実施例１〜４：光重合性プレポリマー有，大気紫外線照射＋真空紫外線照射重合］
図１に示される真空蒸着装置を用い、固体として鉄板（０．２×３×５ｃｍ、アセトンで脱脂）にＣｒを蒸着によって２０ｎｍの薄膜とした固体表面を準備した。この固体表面は大気に３日間放置して酸化処理させた固体である。６−アリルアミノ−１，３，５−トリアジン−２、４−ジチオール（ＭＡ）（実施例１）、６−ジアリルアミノ−１，３，５−トリアジン−２，４−ジチオール（ＤＡ）（実施例２）、及び、６−アリルデシルパーフルオロエチルアミノ−１，３，５−トリアジン−２，４−ジチオール（ＡＤＦ）（実施例３）をるつぼ１に入れた。
【００３８】
真空ポンプを作動させ、電離真空計により真空度が５×１０-3Ｐａに達したら、第１蒸発源ヒータ２の温度を１１０℃〜１６０℃まであげて、シャッタ７を開ける。成膜速度が約０．０２ｎｍ／ｓｅｃであることを確認する。所定の成膜速度になったらメインシャッタ９を開け、水晶振動子１０にて計測して厚さ４５ｎｍの被膜を得た。所定の膜厚になったら、メインシャッタ９を閉じる。
【００３９】
得られたトリアジンジチオール誘導体の被膜に、さらに液体ブタジエンポリマー（ＬＰＢ）をるつぼ４に入れ、積層薄膜を得た。第２蒸発源ヒータ５の温度を１５０℃〜２００℃まであげて、シャッタ８を開け、成膜速度が約０．０２ｎｍ／ｓｅｃであることを確認する。所定の成膜速度になったらメインシャッタ９を開け、水晶振動子１０にて計測して厚さ５０ｎｍの積層被膜を得た。所定の膜厚になったら、メインシャッタ９を閉じ、引き続きシャッタ８を閉じる。
【００４０】
次に、真空蒸着装置にバルブ１２から空気を導入し、得られた５０ｎｍの被膜に、市販のＵＶランプ１３（アズワン株式会社製：ＳＬＵＶ−８）を用い（波長：２４５ｎｍ〜４００ｎｍ：出力約９Ｗ）、照射距離を６０ｃｍとし、室温（約２３℃）にて６０分間照射し重合被膜を得た。さらに、真空装置内を1×１０-2Ｐａまで真空引きし、さらに６０分間照射し、重合薄膜を得た。
【００４１】
実施例４は、実施例３において、６−アリルデシルパーフルオロエチルアミノ−１，３、５−トリアジン−２，４−ジチオール（ＡＤＦ）と液体ブタジエンポリマーとの混合薄膜を作製した以外全て同じとした。その場合、メインシャッタ４を開け、水晶振動子３にて計測して厚さ５ｎｍのＤＡ被膜となったら、次にシャッタ８を開け、ＬＰＢとＡＤＦとが１：９の比率となるよう５０ｎｍの混合薄膜を得た。得られた薄膜に大気中で紫外線を６０分間照射後、さらに真空にして６０分間の紫外線照射し、重合薄膜を得た。
【００４２】
［実施例５：光重合性プレポリマー（アミノ化）有，大気紫外線照射＋真空紫外線照射重合］
実施例５は、実施例３において、予めアミノ化した液体ブタジエンポリマー（アミノ化ＬＰＢ）を積層した薄膜を作製した以外すべて同じとした。アミノ化ＬＰＢは、予め電子線（ウシオ電機株式会社製min-ＥＢにて、大気中で６０ｋＶ，２００μＡ、照射距離５０ｍｍとし１０分間）照射し、電子線照射したＥＴＦＥをアンモニア水に浸漬し乾燥して得た。得られた薄膜に大気中で紫外線を６０分間照射後、さらに真空にして６０分間の紫外線照射し、重合薄膜を得た。
【００４３】
［実施例６〜８：光重合性プレポリマー有，大気紫外線照射＋真空電子線照射重合］
また、実施例６〜８においては、固体であるＣｒを蒸着した固体表面に、６−アリルアミノ−１，３，５−トリアジン−２，４−ジチオール（実施例６）、６−ジアリルアミノ−１，３，５−トリアジン−２，４−ジチオール（実施例７）、及び、アリルデシルパーフルオロエチルアミノ−１，３，５−トリアジン−２，４−ジチオール（実施例８）の薄膜とテトラフルオロエチレン−エチレン共重合体（ＥＴＦＥ）の積層薄膜を作製した。トリアジンジチオール誘導体に引き続きアミノ化ＥＴＦＥを蒸着し、５０ｎｍの薄膜を得た。これに予め大気中で紫外線照射し、その後真空中で電子線（ウシオ電機株式会社製 min-ＥＢにて、真空中で６０ｋＶ，１５０μＡ、照射距離５０ｍｍとし５分間）を照射し、重合薄膜を得た。
【００４４】
［実施例９：光重合性プレポリマー有（アミノ化），大気紫外線照射＋真空電子線照射重合］
また、実施例９として、実施例７と同様の材質の固体を用い、真空蒸着法による被膜生成に、６−ジアリルアミノ−１，３，５−トリアジン−２，４−ジチオールの薄膜作製に引き続き、アミノ化したテトラフルオロエチレン−エチレン共重合体（アミノ化ＥＴＦＥ）を積層した５０ｎｍの薄膜を得た。ここでアミノ化ＥＴＦＥは、予め電子線（ウシオ電機株式会社製min-ＥＢにて、大気中で６０ｋＶ，２００μＡ、照射距離５０ｍｍとし１０分間）照射し、電子線照射したＥＴＦＥをアンモニア水に浸漬し乾燥して得た。得られた被膜に大気中で紫外線を照射し、その後真空中で電子線（ウシオ電機株式会社製 min-ＥＢにて、真空中で６０ｋＶ，１５０μＡ、照射距離５０ｍｍとし５分間）を照射し、重合薄膜を得た。
【００４５】
［実施例１０〜１２：光重合性プレポリマー無，大気紫外線照射＋真空紫外線照射重合］
固体であるＣｒを蒸着した固体表面を用い、真空蒸着法による被膜生成時に、光重合性プレポリマーを用いないで光照射した５０ｎｍの被膜を準備した。
【００４６】
詳しくは、実施例１０〜１２として、６−アリルアミノ−１，３，５−トリアジン−２，４−ジチオール（実施例１０）、６−ジアリルアミノ−１，３，５−トリアジン−２，４−ジチオール（実施例１１）、及び、アリルデシルパーフルオロエチルアミノ−１，３，５−トリアジン−２，４−ジチオール（実施例１２）を５０ｎｍの薄膜を作製し、大気中で６０分間および真空雰囲気で６０分間、それぞれ紫外線照射し、重合膜を作成した。
【００４７】
次に、比較例を示す。
［比較例１〜３：光重合性プレポリマー無，大気紫外線照射重合］
比較例１〜３は、６−アリルアミノ−１，３，５−トリアジン−２，４−ジチオール（比較例１）、６−ジアリルアミノ−１，３，５−トリアジン−２，４−ジチオール（比較例２）、及び、アリルデシルパーフルオロエチルアミノ−１，３，５−トリアジン−２，４−ジチオール（比較例３）の５０ｎｍの薄膜を作製し、大気中で１２０分間紫外線照射し、重合膜を作成した。
【００４８】
［比較例４：光重合性プレポリマー有，大気紫外線照射重合］
比較例４は、実施例２と同様に、６−ジアリルアミノ−１，３，５−トリアジン−２，４−ジチオールに、液体ブタジエンポリマーの積層薄膜を作製し、その後、大気中でのみ紫外線を１２０分間照射した。
【００４９】
［比較例５：光重合性プレポリマー有，真空電子線照射重合］
比較例５は、実施例２と同様に、６−ジアリルアミノ−１，３，５−トリアジン−２，４−ジチオールに、液体ブタジエンポリマーの積層薄膜を作製し、その後、真空中でのみ紫外線を１２０分間照射した。
【００５０】
［比較例６：光重合性プレポリマー有，真空電子線照射重合］
比較例６は、真空蒸着法による被膜生成に、６−ジアリルアミノ−１，３，５−トリアジン−２，４−ジチオールの薄膜とテトラフルオロエチレン−エチレン共重合体（ＥＴＦＥ）の積層薄膜を作製した。トリアジンジチオール誘導体に引き続きＥＴＦＥを蒸着し、５０ｎｍの薄膜を得た。これに真空中で電子線（ウシオ電機株式会社製 min-ＥＢにて、真空中で６０ｋＶ，１５０μＡ、照射距離５０ｍｍとし５分間）を照射し、重合薄膜を得た。
【００５１】
［比較例７：光重合性プレポリマー有，大気紫外線照射重合］
比較例７は、４５ｎｍのアリルデシルパーフルオロエチルアミノ−１，３，５−トリアジン−２，４−ジチオールに引き続き５ｎｍの液体ブタジエンポリマー（ＬＰＢ）を蒸着し、５０ｎｍの薄膜を得た。この薄膜に真空雰囲気で１２０分間、紫外線照射し、重合膜を作成した。
【００５２】
［比較例８：光重合性プレポリマー有，大気紫外線照射］
比較例８は、４５ｎｍのアリルデシルパーフルオロエチルアミノ−１，３，５−トリアジン−２，４−ジチオールに引き続き５ｎｍの液体ブタジエンポリマー（ＬＰＢ）を蒸着し、５０ｎｍの薄膜を得た。この薄膜に大気雰囲気で１２０分間、紫外線照射し、重合膜を作成した。
【実験例】
【００５３】
上記の実施例１〜１２と比較例１〜８について、蒸着膜の耐久性評価の比較実験を行なった。実験は、スガ式磨耗試験機（スガ試験機株式会社ＮＵＳ−ＩＳＯ−１）を用いて行なった。摩擦試験接触部に綿製の布（ベンコット：旭化成工業株式会社製  規格 Ｍ−３）を貼り付け、試験荷重５００ｇにて２０回ごと摩擦試験後の、被膜厚変化をエリプソメータにて計測した。
【００５４】
図３には、紫外線照射して重合する実施例と比較例において、２０回ごと摩擦試験後の、被膜厚変化の結果が示されている。この結果によれば、実施例に係る固体表面に形成した膜厚は摩耗試験によって減少が少なく、被膜強度が強い傾向にあるといえる。一方、比較例に係る固体表面に形成した膜厚は摩耗試験によって減少が大きく、被膜強度は低い傾向にあることが分かる。
【００５５】
図４には、真空中で電子線照射して重合する実施例と比較例において、２０回ごと摩擦試験後の、被膜厚変化の結果が示されている。この結果によれば、実施例に係る固体表面に形成した膜厚は摩耗試験によって減少が少なく、被膜強度が強い傾向にあるといえる。特にアミノ化した光重合プレポリマーを用いると摩耗試験によって減少が非常に少ないと言える。一方、比較例に係る固体表面に形成した膜厚は摩耗試験によって減少が大きく、被膜強度は低い傾向にあることが分かる。
【００５６】
図５には、エポキシ樹脂を用いて接着試験を行ない、その非接着試験回数と試験後の膜厚変化について調べた試験結果を示した。エポキシ樹脂は市販の熱硬化性タイプを用いた。この接着試験は、実施例３，４，６，７，８，９，１２に被膜としてパーフルオロアルキル基を含有する化合物（フッ素系化合物）を用い、これらの実施例と比較例３，６，７，８の金属板の上に熱硬化性エポキシ樹脂を置き、さらに同じように表面改質した金属板でサンドイッチし、荷重１Ｋｇとして３分間加圧しながら、１５５℃で加熱した。その後、室温冷却し、接着性の有無を判断した結果である。この結果によれば、実施例に係る固体表面に形成した膜厚は接着試験によって何回試験しても接着しないことがわかる。一方、比較例に係る固体表面に形成した被膜は数回の接着試験で接着する。
【００５７】
図６には被膜にフッ素系化合物用いた実施例３，４，６，７，８，９，１２および比較例３，６，７，８において、上記と同様に１００回の接着試験を行い、その１０回毎の膜厚変化および接着性の有無の結果が示されている。この結果から、実施例に係る固体表面に形成した膜厚は、膜厚減少が少なく、表面機能が長く維持される傾向にあるといえる。比較例にかかる被膜では、その膜厚減少が大きく、長期に渡り性能維持できないことが分かる。
【産業上の利用可能性】
【００５８】
本発明によれば、得られる金属表面の被膜は、種々の製品、例えば、コネクター材料、金属ギア、装飾用金属製品、金属鏡、金属金型、ハードディスク、磁気テープ、時計の針、金属食器などの表面に機能が長期に維持する改質膜として応用可能である。
そして、この被膜はトリアジンジチオールの種類を選択することにより、低自由エネルギーから高自由エネルギー表面に変化させることができ、固体に金属を予め蒸着することによってプラスチックスや窓ガラス等セラミックスの表面改質にも有効である。
【図面の簡単な説明】
【００５９】
【図１】本発明の実施の形態に係る金属表面の処理方法を示す工程図である。
【図２】本発明の実施の形態に係る金属表面の処理方法に用いられる真空蒸着装置の一例を示す図である。
【図３】実験例に係り、実施例と比較例との摩擦試験における被膜厚変化を示すグラフ図である。
【図４】実験例に係り、実施例と比較例との摩擦試験における被膜厚変化を示すグラフ図である。
【図５】実験例に係り、実施例と比較例との接着試験における回数と接着性の性能を示すグラフ図である。
【図６】実験例に係り、実施例と比較例との接着試験における被膜厚変化を示すグラフ図である。
【符号の説明】
【００６０】
１    るつぼ
２    ヒータ
３    モノマ
４    るつぼ
５    ヒータ
６    処理物
７    サブシャッタ
８    サブシャッタ
９    メインシャッタ
１０  水晶振動子式膜厚計
１１  保持体
１２  バルブ
１３  ＵＶランプ
１４  室
Ｍ    金属固体
【図１】
2006274296.tif 000006
【図２】
2006274296.tif 000007
【図３】
2006274296.tif 000008
【図４】
2006274296.tif 000009
【図５】
2006274296.tif 000010
【図６】
2006274296.tif 000011